(57)【特許請求の範囲】
【請求項１】
何れも透明な樹脂材料からなる、表用カバーシート，表用コアシート，裏用コアシート，裏用カバーシートが順次積層されたカードであって、
前記表用カバーシートには表用カバーシートの最表面側から、磁気材料層，一部に空白領域を有し前記磁気材料層を遮蔽するための遮蔽層，表面用図柄印刷層が順次形成され、
前記表用コアシートの表用カバーシート側には、前記遮蔽層の空白領域の少なくとも一部を埋めるように配置された集光性蛍光染料インキによる集光性蛍光染料印刷層が形成され、
前記裏用コアシートの裏用カバーシート側には印刷インキによる裏面用印刷図柄が形成されたことを特徴とするカード。
【請求項２】
請求項１に記載のカードにおいて、
透明な樹脂は非結晶性ポリエステル系樹脂であることを特徴とするカード。
【請求項３】
請求項１に記載のカードにおいて、
透明な樹脂はポリ乳酸系樹脂であることを特徴とするカード。
【請求項４】
請求項１に記載のカードにおいて、
透明な樹脂はポリ塩化ビニル樹脂であることを特徴とするカード。
【請求項５】
請求項１〜４何れかに記載のカードにおいて、
カードの表用カバーシート側の最表面には、さらに、透明材料による保護層が形成されたことを特徴とするカード。
【発明の詳細な説明】
【技術分野】
【０００１】
本発明は、意匠性に優れ、所持することが楽しくなるカードに関する。
【背景技術】
【０００２】
近年、各種分野で顧客囲い込みのための会員カードが発行されている。
運動施設や娯楽関連施設等では、カード会員は、例えば、施設を優先的に利用したり、施設内で販売されている商品を非会員より安い金額で購入することができるようになっている。
商店等で利用される会員カードは、商店内で発行され、カード会員は、ダイレクトメール等でキャンペーン情報を優先的に入手したり、商品を安い会員価格で購入したりすることができる。
また、ポイントカード等も商品購入時に発行され、カードには商品購入のたびに顧客の買上げ金額に対するポイント情報が記録され、会員は累積された点数に応じたサービスを受けることができる。
また、ギフトカードや電子マネーのようなプリペイドカードも発行されて、商品やサービスの購入に利用されている。
いずれのカードも、顧客の継続的な来店のため、商品の購入を促すために発行される。
【０００３】
前述の会員カードやポイントカードは、施設や商店側の意向により発行されるが、行動範囲が広い顧客はカードを全て財布などに収納することができず、使用頻度が多いカード以外は家に放置し、放置されたカードはその存在すら忘れてしまっていることが多い。
そのため、カード発行者は、顧客に常時携帯して貰えるように、また、頻繁に来店してもらえるようにカードデザインに工夫を凝らす。
【０００４】
クレジットカードなどは、インターナショナルで使用される必要があるために、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）規格に準拠して作られる。
クレジットカード会社は、不透明なコア材の表裏に透明なオーバーシートを貼り合わせて所定の厚みとし、最表面に磁気ストライプやＩＣモジュールを形成してＩＳＯ規格に準拠したカードとして発行している。
【０００５】
一方、商店などで発行される会員カードやポイントカードは、必ずしもＩＳＯ規格に準拠している必要がないために、独自の仕様で、目立つデザインで企画され発行される。
そこで、カード基材の一部に蛍光染料を練り込んだカードが提供されている（例えば、特許文献１参照）。
【０００６】
【特許文献１】特開平２−２８１９９９号公報
【発明の開示】
【発明が解決しようとする課題】
【０００７】
特許文献１に記載されている発明は、材料そのものに蛍光染料を混ぜ合わせるために、カードメーカーでは、従来から使用している材料をそのまま使用することができない。
また、カード材料を供給する材料メーカーにとっては、一連の成形装置が蛍光染料で汚染されるために、再び蛍光染料を使用しない材料の製造に戻す場合に、成形装置の掃除に多大な時間をかけなければならない。
【課題を解決するための手段】
【０００８】
前記課題を解決するために、本発明のカードの第一の態様は、何れも透明な樹脂材料からなる、表用カバーシート，表用コアシート，裏用コアシート，裏用カバーシートが順次積層されたカードであって、前記表用カバーシートには表用カバーシートの最表面側から、磁気材料層，一部に空白領域を有し前記磁気材料層を遮蔽するための遮蔽層，表面用図柄印刷層（以下、表面用図柄印刷部ともいう）が順次形成され、前記表用コアシートの表用カバーシート側には、前記遮蔽層の空白領域の少なくとも一部を埋めるように配置された集光性蛍光染料インキによる集光性蛍光染料印刷層（以下、集光性蛍光染料印刷層又は集光性蛍光染料印刷部という）が形成され、前記裏用コアシートの裏用カバーシート側には印刷インキによる裏面用印刷図柄が形成されたことを特徴とするものである。
【０００９】
また、第二の態様は、第一の態様において、透明な樹脂は非結晶性ポリエステル系樹脂であることを特徴とするものである。
【００１０】
また、第三の態様は、第一の態様において、透明な樹脂はポリ乳酸系樹脂であることを特徴とするものである。
【００１１】
また、第四の態様は、第一の態様において、透明な樹脂はポリ塩化ビニル樹脂であることを特徴とするものである。
【００１２】
また、第五の態様は、第一から第四何れかの態様において、カードの表用カバーシート側の最表面には、さらに、透明材料による保護層が形成されたことを特徴とするものである。
【発明の効果】
【００１３】
本発明のカードによって、
１）磁気記録部が遮蔽されているため、カード全面をデザイン領域として使用することができる。
２）また、磁気記録部が遮蔽されていることによって、磁気記録内容を改竄しようとする者に対しその存在を偽装すことができる。
３）また、カード基体の側面から放出される光は、カードに印刷された集光性蛍光染料印刷部とは異なる波長の光であるために、デザイン効果はもとより、偽造対策としても大きな効果を発揮する。
４）また、カードメーカー側では本発明のカード作製に当たって、従来から使用しているカード基材をそのまま使用し、所定のエリアだけに集光性蛍光染料を含有する印刷インキによって印刷すればよく、またカード発行者側は、所持して楽しいカードとして顧客に提供することができる。
５）また、保護層を設けたことによって、カードの表面の強化が計られ傷などからカード表面を護ることができる。
【発明を実施するための最良の形態】
【００１４】
以下、図面を参照して、本発明のカードについて説明する。
図１は、本発明のカードの一例について説明するための図，図２は、図１のＡ−Ａ線断面について説明するための図，図３は、集光性蛍光染料印刷部から吸収された光がカードの側面に放出されるメカニズムの一例について説明するための図，図４は、吸収された光が異なる周波数の光に変換されて放出される集光性蛍光染料の特性の一例について説明するための図，図５は、本発明のカードの他の一例について説明するための図，である。
【００１５】
図１を参照して、本発明のカードの一例について説明する。
本発明のカード１のカード基体１００は、図示しないが、何れも透明な非結晶性ポリエステル系樹脂， 透明な樹脂はポリ乳酸系樹脂，透明な樹脂はポリ塩化ビニル樹脂の何れかの材料からなる表用カバーシート，表用コアシート，裏用コアシート，裏用カバーシートが順次積層された積層構造となっている。
前記表用カバーシート（図示せず）には、磁気情報記録部１３，一部に空白領域を有し前記磁気情報記録部１３を遮蔽するための遮蔽部１５，表面用図柄印刷部１１が順次形成されている。
また、前記表用コアシート（図示せず）には、前記遮蔽部１５の空白領域を埋めるように配置された集光性蛍光染料印刷部１２が形成され、前記裏用コアシート（図示せず）の裏用カバーシート側には、印刷インキによる裏面用印刷図柄（図示せず）が形成されている。
前記裏面用印刷図柄が印刷された裏面用印刷部や、表面用図柄印刷部１１には、文字，罫線，記号を含むデザインが印刷によって施されている。
【００１６】
図５を参照して、本発明のカードの、他の一例について説明する。
図１で説明したのと同様、本発明のカード１のカード基体１００は、透明な非結晶性ポリエステル系樹脂，透明なポリ乳酸系樹脂，透明なポリ塩化ビニル樹脂材料の何れかからなる複数のシートが順次積層された積層構造になっている。
前記表用カバーシート（図示せず）には、表用カバーシート側から、磁気情報記録部１３，前記磁気情報記録部を遮蔽するための遮蔽部１５，表面用図柄印刷部１１が順次形成されている。
また、前記表用コアシート（図示せず）には、前記遮蔽部１５の空白領域の一部を埋めるように配置された集光性蛍光染料印刷部１２が形成され、前記裏用コアシートの裏用カバーシート（図示せず）側には印刷インキによる裏面用印刷図柄（図示せず）が形成されている。
【００１７】
図１では、遮蔽部１５の一部空白領域が「たまご」の形状をしたデザイン領域になっているが、図５では、遮蔽部１５の一部空白領域は単なる空白領域になっており、空白領域の中に長方形の集光性蛍光染料印刷部１２が形成されたデザインになっている。
また、遮蔽部１５は、磁気情報記録部１３を遮蔽したデザインになっている。
図１，図５は、何れも磁気情報記録部１３の存在を遮蔽部１５によって遮蔽しているために、磁気ストライプに邪魔されることなくカード全域をデザイン領域として使用することができる。
【００１８】
図２を参照して、図１のＡ−Ａ線断面について説明する。
図１で説明したように、カード基体１００は、表用カバーシート１０１，表用コアシート１０２，裏用コアシート１０３，裏用カバーシート１０４が順次積層された積層構造になっている。
図２に示す例では、カード基体１００は４層構成になっているが、厚手のシートに直接印刷することが可能な場合は、表用コアシート、裏用コアシートを一体化して１枚のシートにし３層構成にすることもでき、逆に、表用コアシート、裏用コアシートをそれぞれ２枚構成にしてカード基体１００を６層構成にすることもできる。
また、前記表裏用コアシートを薄くし、表用コアシートと裏用コアシートの間にセンターコアを挟んで５層構成とすることもできる。
表用カバーシート１０１の最表面側には、磁気材料層１３が形成されている。
また、磁気材料層１３は、表用カバーシート，表用コアシート，裏用コアシート，裏用カバーシートが積層される前に、表用カバーシートに事前に形成される。
【００１９】
前記表用カバーシート１０１には、前記磁気材料層１３を遮蔽するための遮蔽層１５，表面用図柄印刷部１１が順次形成される。必要な場合は、図に示すように最表面に表面用図柄印刷部１１を保護するための透明材料による保護層１６が形成される。
前述の透明材料による保護層１６，表面用図柄印刷部１１，遮蔽インキによる遮蔽層１５は、転写シートに予め形成し、転写シート，磁気情報記録部１３が形成された表用カバーシート，後述する集光性蛍光染料印刷部１２が形成された表用コアシート１０２，裏面用印刷図柄１４が形成された裏用コアシート，裏用カバーシートを順次重ね、同時に積層することもできる。
【００２０】
表用コアシート１０２には、印刷によって集光性蛍光染料印刷部１２を形成する。
集光性蛍光染料印刷部１２は、集光性蛍光染料印刷皮膜を一層で構成しても、複数層で構成してもよい。
図２に示す例では、集光性蛍光染料印刷部１２は、前述の遮蔽部１５の一部空白領域を埋めるように形成されている。
その結果、出来上がったカードを表用カバーシート１０１側から見たときに、全面に遮蔽部１５が形成された中に、「たまご形状」の空白領域が形成され、そこに黄色の透明インキによる集光性蛍光染料印刷部１２がはめ込まれて形成されたデザインになっており、集光性蛍光染料印刷部１２が違和感なくデザインの一部となっている。
なお、褐色〜黒色の磁気材料層１３は、遮蔽層１５によって遮蔽され、最表面からはその存在が認識されない状態になっている。
この場合、遮蔽層の印刷色は、磁気材料を偽装する褐色〜黒色であってもよいし、表面（おもて面）から見たときに磁気材料層を反射によって遮る、例えば、シルバー色，ゴールド色，白色であってもよい。
図示しないが、磁気材料層の存在をより完全に偽装するために、裏面コアシートの磁気材料層の裏側に相当する部分にも遮蔽層を設けることができる。
【００２１】
前記表面用図柄印刷部１１には、文字，罫線，記号を含むデザインが透明又は不透明な印刷インキによって印刷されている。また、前記裏用コアシート１０３の裏用カバーシート１０４の側にも同様、文字，罫線、または、記号などによる裏面用印刷図柄１４が透明又は不透明な印刷インキによって印刷されている。
集光性蛍光染料印刷部１２の印刷面積が大きいほど、また、集光性蛍光染料印刷部１２の印刷されたインキの皮膜が厚いほど、カード基体１００の側面から放出される光の強さが大きくなる。
また、表面用図柄印刷部１１に使用される印刷インキが透明インキであるほうが、不透明インキであるよりカード基体１００の側面から放出される光の強度が大きくなる。
さらに、表面用図柄印刷部１１に使用される印刷インキが不透明インキの場合は、表面用図柄印刷部の印刷面積が小さいほどカード基体１００の側面から放出される光の強度が大きくなる。
【００２２】
表用カバーシート１０１，表用コアシート１０２，裏用コアシート１０３，裏用カバーシート１０４は熱によって融着されて積層されても、接着剤を介して積層されてもよい。前記表用カバーシート１０１，表用コアシート１０２，裏用コアシート１０３，裏用カバーシート１０４が熱によって融着される場合は、接着のために接着剤を使用しないために前述のように、中心部に位置する表用コアシート１０２，裏用コアシート１０３をさらに枚数を多くして構成することもできる。
【００２３】
図３を参照して、集光性蛍光染料印刷部から吸収された光がカードの側面に放出されるメカニズムの一例について説明する。
図３は、図２の表用コアシート１０２部周辺を拡大した図である。
集光性蛍光染料印刷部１２の表面から矢印の方向に入射した「ａの光」は、実線に示すコースを辿ってコアシート１０２の上下面によって反射されて、表用コアシート１０２の側面に到達し、放出される。
また、集光性蛍光染料印刷部１２の表面から矢印の方向に入射した「ｂの光」は、点線に示すコースを辿って表用コアシート１０２の上下面によって反射されて、表用コアシート１０２の側面に到達し、放出される。
同様「ｃの光」は、一点破線に示すコースを辿ってコアシート１０２の上下面によって反射され、表用コアシート１０２の側面から放出される。
上記の如く、コアシート１０２に印刷された集光性蛍光染料印刷部１２から吸収された光は、濃縮された状態でコアシート１０２の側面から放出される。
【００２４】
図示しないが、集光性蛍光染料印刷部１２から吸収された光の一部は、表用コアシート１０２と裏用コアシート１０３の境界を透過し、裏用カバーシート１０４の側面から放出される。
前記表用カバーシート１０１，表用コアシート１０２，裏用コアシート１０３，裏用カバーシート１０４が熱によって融着される場合は、表用コアシート１０２と裏用コアシート１０３の境界はなくなり、表用コアシート１０２に印刷された集光性蛍光染料印刷部１２から吸収された光は、濃縮された状態で表用コアシート１０２と裏用コアシート１０３の側面から放出される。
【００２５】
図４を参照して、吸収された光が異なる周波数の光に変換されて放出される集光性蛍光染料の特性の一例について説明する。
図４に示す例は、ＢＡＳＦ社の「ＬｕｍｏｇｅｎＦ  Ｙｅｌｌｏｗ０８３」を使用した集光性蛍光染料の吸収スペクトルと放出（励起）スペクトルの一例を示している。
「ＬｕｍｏｇｅｎＦ  Ｙｅｌｌｏｗ０８３」は、最大吸収波長が４７６ｎｍで、最大放出波長が４９０ｎｍであるという特性を有することを示している。
即ち、「ＬｕｍｏｇｅｎＦ  Ｙｅｌｌｏｗ０８３」を使用した集光性蛍光染料印刷部に、周波数４７６ｎｍの光源の光を照射した場合、「無駄なく」その光を吸収して周波数４９０ｎｍの光をカード基体の側面から放出するということである。
この染料は、３００°Ｃの耐熱性を有し、従って、カードの積層時の温度１００〜１５０°Ｃ及び積層時間約４０〜６０分に十分耐えることができる。
さらに、キセノンランプ２，０００時間の連続照射後も９０％以上の特性を維持する（耐光性を有する）ために、カードを長時間使用しても前述の集光性蛍光染料の吸収／放出特性を実用範囲で維持させることができる。
【００２６】
図４に示す集光性蛍光染料の他に、最大吸収波長が３７７ｎｍで最大放出波長が４１１ｎｍの染料，最大吸収波長が３７８ｎｍで最大放出波長が４１３ｎｍの染料，最大吸収波長が５７８ｎｍで最大放出波長が６１３ｎｍの染料，最大吸収波長が５２４ｎｍで最大放出波長が５３９ｎｍの染料，等があり、何れも「ＬｕｍｏｇｅｎＦ  Ｙｅｌｌｏｗ０８３」と同等の耐熱性、耐光性を有する。
【００２７】
図１〜図４を参照して、本発明のカードの使用方法と特徴について説明する。
カード１の表用カバーシート１０１、または、裏用カバーシート１０４の表面を太陽光、室内光又は近くの光源に向ける。
その結果、カード１は表面用図柄印刷部１１又は裏面用図柄印刷部１４を透過させて、または、その隙間を通過させて照射された光を集光性蛍光染料印刷層１２で吸収し、カード基体１００の側面から集光性蛍光染料の種類に応じた周波数の光を放出する。
カード基体１００の側面から放出される光は、カード１に印刷された集光性蛍光染料印刷部１２とは異なる波長の光であるために、デザイン効果はもとより、偽造対策としても大きな効果を発揮する。
【００２８】
（材料）
図２を参照して、本発明のカードに使用される材料の一例について説明する。
カード基体１００の、表用カバーシート１０１，表用コアシート１０２，裏用コアシート１０３，裏用カバーシート１０４には透明な非結晶性ポリエステル系樹脂，透明なポリ乳酸系樹脂，透明なポリ塩化ビニル樹脂を使用する。
非結晶性ポリエステル系樹脂は、一般的には芳香族ジカルボン酸とジオールとの脱水縮合体であって、共重合ポリエステルの中でも特に結晶性が低い非結晶性の芳香族ポリエステル樹脂からなる。ジカルボン酸としてはテレフタル酸，イソフタル酸，アジピン酸，ナフタレンジカルボン酸等があり、ジオールとしてはエチレングリコール，ジエチレングリコール，トリエチレングリコール，１，４−シクロヘキサンジメタノール等がある。ジカルボン酸成分とジオール成分の組合せは適宜行われる。
前記非結晶性ポリエステル系樹脂として、ポリエチレンテレフタレートにおけるエチレングリコール成分の３０モル％を１，４−シクロヘキサンジメタノールで置換した商品（商品名「ＰＥＴＧ」）がイーストマンケミカル社から市販されており、これらを使用することができる。
ポリ乳酸系樹脂は、例えば、ポリー３ーヒドロキシアルカノエート、或いは３又は４ーヒドロキシアルカノエートの共重合体、又はこれらの混合物と、ジカルボン酸とグリコールを重縮合して成る脂肪族ポリエステル、又は／及び、乳酸を原料としてこれを直接又は二量体の開環重合してなるポリ乳酸を、二種又は三種ブレンドして使用する。
ポリ塩化ビニル樹脂については公知の市販材料を使用する。
【００２９】
集光性蛍光染料インキには、例えば、セイコーアドバンス社製「ＡＣＴ８００メジューム」に前記ＢＡＳＦ社製「集光性蛍光染料」を、インキ比５質量％で配合させたインキを使用する。
遮蔽層用インキには、通常、アクリル系樹脂と酢酸ビニル系樹脂をそれぞれ１０質量部、アルミニウム粉末を４０質量部、その他顔料などを５質量部をシルクスクリーン印刷用溶剤に溶かしたシルクスクリーン印刷用インキを使用する。
その他表面用図柄印刷部，裏面用図柄印刷部に使用する印刷インキには、市販されている紫外線硬化型のオフセットインキ、または、市販されているシルクスクリーン用インキを使用する。
【００３０】
磁気材料には、音響用に使用される抗磁力が３００エルステッドのフェライト、または、磁気カード用に使用される６５０エルステッドのフェライトを塗料用に調合して使用する。
または、前述のフェライトを使用した磁気転写用の材料を使用する。
透明材料による保護層には、紫外線硬化用に処方された、例えば、アクリル系樹脂６０質量部、ポリエチレンワックス２質量部をメチルエチルケトンなどの溶剤に溶解した塗料、または、シルクスクリーン印刷用のインキを使用する。
【００３１】
前述の透明カード基材を構成する材料の厚さについては、特に限定しないが、例えば、表用カバーシートと裏用カバーシートは、０．１０ｍｍ、表用コアシートと裏用コアシートは、０．２８ｍｍ程度の、紙用印刷機がそのまま使用でき、出来上がったカードが、市販されている磁気カード読取り・書き込み装置がそのまま利用できる厚さとすることが好ましい。
また、表用カバーシートに形成される磁気材料層は、乾燥皮膜状態で１０〜２０μｍ，遮蔽層は、乾燥皮膜状態で３〜１５μｍ，表裏図柄印刷部は、１〜５μｍ，透明材料による保護層は、乾燥皮膜状態で５〜２０μｍ程度とする。
さらに、表用コアシートに形成される集光性蛍光染料印刷層は、要求される放出光の強度によって、乾燥皮膜状態で１０〜４０μｍ程度が適当である。
【００３２】
前述の材料の使用方法として、透明材料による保護層，表面用図柄印刷部，遮蔽層を転写紙上に形成してその他のシートと重ねて積層し、カードとする。
その他の使用方法として、予め磁気材料層が形成された表用カバーシートに印刷手段によって遮蔽層，表面用図柄印刷部，透明材料による保護層を順次形成してその他のシートと重ねて積層し、カードとする。
【産業上の利用可能性】
【００３３】
本発明のカードは、会員カード、ポイントカード、ギフトカード、電子マネーなどに利用される。
【図面の簡単な説明】
【００３４】
【図１】本発明のカードの一例について説明するための図である。
【図２】図１のＡ−Ａ線断面について説明するための図である。
【図３】集光性蛍光染料印刷部から吸収された光がカードの側面に放出されるメカニズムの一例について説明するための図である。
【図４】吸収された光が異なる周波数の光に変換されて放出される集光性蛍光染料の特性の一例について説明するための図である。
【図５】本発明のカードの、他の一例について説明するための図である。
【符号の説明】
【００３５】
１      カード
１１    表面用図柄印刷層又は表面用図柄印刷部
１２    集光性蛍光染料印刷層又は集光性蛍光染料印刷部
１３    磁気材料層又は磁気情報記録部
１４    裏面用図柄印刷部
１５    遮蔽層又は遮蔽部
１６    透明材料による保護層
１００  カード基体
１０１  表用カバーシート
１０２  表用コアシート
１０３  裏用コアシート
１０４  裏用カバーシート
【図１】
0005045363.tif 000002
【図２】
0005045363.tif 000003
【図３】
0005045363.tif 000004
【図４】
0005045363.tif 000005
【図５】
0005045363.tif 000006